본 발명 의 제조 방법 으로 얻 어 지 는 개질 용 촉매 를 사용 한 타르 함유 가스 의 개질 방법 에 따르 면 , 앞서 서술 한 작용 효과 가 얻 어 진다 . 이 타르 함유 가스 의 개질 방법 에서 는 , 상기 촉매 의 존재 하 , 또는 촉매 를 환원 한 후 에 , 탄소질 원료 를 열분해 했 을 때 에 발생 하 는 타르 함유 가스 에 , 가스 중 에 존재 하 는 혹은 외부 로부터 도입 되 는 수소 , 이산화 탄소 또는 수증기 를 접촉 시켜 , 타르 함유 가스 중 의 타르 를 개질 하 여 가스 화 한다 . 개질 용 촉매 는 환원 하 는 것 이 바람직 하 지만 , 반응 중 에 환원 이 진행 되 므로 , 환원 하 지 않 아도 좋 다 . 따라서 , 상기 촉매 의 존재 하 , 또는 촉매 를 환원 한 후 에 , 탄소질 원료 를 열분해 했 을 때 에 발생 하 는 타르 함유 가스 에 , 외부 로부터 도입 되 는 수증기 및 공기 혹은 산소 를 추가 한 혼합 가스 를 접촉 시켜 , 타르 함유 가스 중 의 타르 를 개질 하 여 가스 화 한다 . 여기 서 , 촉매 를 환원 하 는 경우 의 조건 으로서 는 , 본 발명 의 촉매 로부터 활성 금속 인 니켈 입자 가 미세 클러스터 형상 으로 석출 되 므로 , 비교 적 고온 이 고 또 한 환원성 분위기 로 하 는 것 이 면 특별히 제한 되 는 것 은 아니 지만 , 예 를 들 어 , 수소 , 일산 화 탄소 , 메탄 중 적어도 어느 하나 를 포함 하 는 가스 분위기 하 , 또는 그 들 환원성 가스 에 수증기 를 혼합 한 가스 분위기 하 , 또는 그 들 의 가스 에 질소 등 불활성 가스 를 혼합 한 분위기 하 라도 좋 다 . 또한 , 환원 온도 는 , 예 를 들 어 600 ℃ 내지 1000 ℃ 가 적합 하 고 , 환원 시간 은 충전 하 는 촉매 량 에 도 의존 하 여 , 예 를 들 어 30 분 내지 4 시간 이 적합 하 지만 , 충전 된 촉매 전체 가 환원 하 는 데 필요 한 시간 이 면 되 며 , 특별히 이 조건 으로 제한 되 는 것 은 아니 다 .